原料パルプのカナダ標準濾水度が100~300mlであり、紙中に、固形分質量比として、二酸化チタンとシリカを40~90:60~10の割合で、20~25質量含有することを特徴とする印刷用紙。平滑度が100~150秒、不透明度が84以上、且つ密度が0.80g/cm3未満であることを特徴とする請求項1記載の印刷用紙。本発明は、低密度でありながら平滑性、不透明性、表面強度に優れた印刷用紙の製造方法を提供するものである。本発明の印刷用紙は、二酸化チタンとシリカを固形分質量比として、二酸化チタン:シリカが40~90:60~10、で紙中に、20~25質量含有し、紙料に配合される原料パルプのカナダ標準濾水度が100~300mlとする。更に、平滑度が100~150秒、不透明度が84以上、且つ密度が0.80g/cm3未満である。本発明の印刷用紙は、低坪量、低密度でありながら優れた平滑性、不透明性、表面強度を有する。本発明の印刷用紙は、紙中に二酸化チタンとシリカを含有し、その割合が固形分質量比として、二酸化チタンが40~90、シリカが60~10であり、紙中に、20~25質量含有することで優れた嵩高性と不透明性を発現させ、また、その後のキャレンダー処理により平滑化しつつ潰れを極力抑えることにより、紙の嵩高性と平滑性を両立させるものであり、加えて優れた表面強度を付与するものである。したがって、本発明における優れた不透明度、平滑性と嵩高性低密度を紙に併せ持たせるためには、調成工程での攪拌およびプレス処理および平滑化工程におけるキャレンダー処理での潰れを極力防止することが必要である。以下にそれらの方法を説明すると同時に、規定した数値の意義、効果などについて詳述する。本発明の印刷用紙の優れた不透明性、嵩高性を維持した上で平滑性を向上させるには、先述したように、紙中に、二酸化チタンとシリカを固形分質量比として、二酸化チタンが40~90、シリカが60~10とし、20~25質量含有させることである。二酸化チタンとシリカの紙中含有率、紙中に含有する割合が前記範囲であることにより、紙の不透明度、嵩高化に適したものであって、紙中含有率が20質量未満であると、不透明度が不十分となる。また25質量を超えると、表面強度が不充分になる。また紙中に含有する二酸化チタンの割合が固形分質量比として40未満シリカの割合が固形分質量比として60を超えるであると嵩高性は向上するものの不透明度、表面強度が低下し、90を超えるシリカの割合が固形分質量比として10未満と不透明度は向上するものの嵩高性が不十分となる。なお、本発明での紙中の含有量は、紙をJISP8251に基づき525°Cで灰化しX線マイクロアナライザーを用いて各元素の酸化物量として測定することにより求められる。本発明に用いられる填料の粒子径としては、二酸化チタンが10μm未満、好ましくは5μm未満、シリカが10~30μm、好ましくは15~25μmである。二酸化チタンの粒子径が10μmを超えると不透明性が不十分となる。また、シリカの粒子径が10μm未満であると嵩高性が不十分となり、30μmを超えると表面強度が不十分となる。また、本発明では紙料に配合される原料パルプのカナダ標準濾水度が100~300mlにする。100ml未満であると不透明性は向上するものの嵩高性が維持できず、300mlを超えると嵩高性は向上するが不透明度、表面強度が低下する。また、本発明の印刷用紙を形成する原料パルプとしては、例えば、クラフトパルプKP、サルファイトパルプSP、ソーダパルプAP等の化学パルプ、セミケミカルパルプSCP、ケミグラウンドウッドパルプCGP等の半化学パルプ、砕木パルプGP、サーモメカニカルパルプTMP、BCTMP等の機械パルプ、あるいは、楮、三椏、麻、ケナフ等を原料とする非木材パルプ、古紙を原料とする脱墨パルプが挙げられる。これら単独で用いてもよいし、2種以上混合して用いてもよい。本発明の印刷用紙は、パルプおよび二酸化チタンとシリカを含む紙料を調製し、その紙料を抄紙することにより得られる。その際使用される抄紙機としては、例えば、長網式、円網式、短網式、ツインワイヤー式抄紙機などが挙げられる。紙料中には、必要に応じて、各種のアニオン性、ノニオン性、カチオン性あるいは両性の歩留向上剤、濾水性向上剤、紙力増強剤や内添サイズ剤等の各種抄紙用内添助剤、染料、蛍光増白剤、pH調整剤、消泡剤、ピッチコントロール剤、スライムコントロール剤等の抄紙用内添助剤を適宜添加できる。上記の添加薬品の中で、二酸化チタンの歩留まり効果を向上させるためにカチオン性高分子を50~1000ppmの範囲で添加することが好ましい。カチオン性高分子としては、ポリアクリルアミド系重合物、アクリル系カチオン、ポリエチレンイミン、ポリジアリルジメチルアンモニウムクロライド、ポリビニルアミンが挙げられる。本発明では、上記二酸化チタンとシリカを紙に含有するものであるが、必要に応じて、一般に紙に用いられる各種の顔料、例えば、カオリン、焼成カオリン、炭酸カルシウム、硫酸カルシウム、硫酸バリウム、タルク、酸化亜鉛、アルミナ、炭酸マグネシウム、酸化マグネシウム、無定形シリケート、ベントナイト、ゼオライト、セリサイト、スメクタイト等の鉱物質顔料や、スチレン系樹脂、尿素系樹脂、メラミン系樹脂、アクリル系樹脂、塩化ビニリデン系樹脂並びにそれらの微小中空粒子等の有機顔料等、本発明の効果を阻害しない程度に少量併用しても良い。また、本発明の印刷用紙は、2本ロールサイズプレスコーター、ゲートロールコーター、プレメタリングサイズプレスコーターを使用して、澱粉等の天然接着剤やポリビニルアルコール、ポリアリルアミド、スチレン-ブタジエン共重合体樹脂、アクリル樹脂等の合成接着剤等の接着剤を主成分とする塗被層を設けるものである。原紙の坪量としては、25~150g/m2程度の範囲であり、塗被量は片面あたり0.5~15g/m2の範囲とすることが好ましい。また各塗被層には、必要に応じて、青系統あるいは紫系統の染料や有色顔料、蛍光染料、増粘保水剤、酸化防止剤、老化防止剤、導電誘導剤、消泡剤、紫外線吸収剤、分散剤、pH調整剤、離型剤、耐水化剤、紙力増強剤、外添サイズ剤、撥水剤等の各種助剤を適宜配合することができる。なお本発明においては、各種の仕上げ装置、例えばワインダー部前のマシンキャレンダー、および/またはスーパーキャレンダー、グロスキャレンダー、ソフトニップキャレンダー等に通紙して製品仕上げが施される。本発明の場合、嵩高化発現の目的より、平滑化しやすい加工仕上げを行なう必要があり、ソフトニップキャレンダーに通紙して仕上る方法が好ましい。上述した本発明の紙は、上記二酸化チタンとシリカが特定量、特定の配合比率で含まれるものであり、不透明度が84以上となり、前期カレンダー処理により平滑度が100~150秒、且つ密度が0.80g/cm3未満にすることが可能となり、嵩高であり、不透明性、表面性に優れる。このような紙は印刷用紙に好適に用いられる。以下に実施例を挙げて、本発明を具体的に説明するが、本発明はそれらの実施例に限定されるものではない。また、例中の部及びは特に断らない限り、質量部及び質量のことである。実施例1LBKP70部カナダ標準濾水度200ml、NBKP30部カナダ標準濾水度200mlを含むパルプスラリーに、填料として二酸化チタンコスモケミカル社製、KA-100/シリカ株トクヤマ製、トクシールGU-Nを、原紙中に23.0質量含まれるように、且つ、紙中に含有する割合が二酸化チタン43/シリカ57となるように添加した。さらに、パルプLBKPとNBKP100部に対して、硫酸アルミニウム1部固形分換算、カチオン化澱粉ピラー社製、P-3Y1部、内添サイズ剤としてAKDサイズ剤商品名:サイズパインK-287、荒川化学社製0.04部固形分換算、カチオン性高分子BASF社製、カチオファストVFH0.02部、および歩留向上剤ハイモ株社製、DR-55000.01部をそれぞれ添加して紙料を調製した。そして、この紙料を用いて抄紙し、両面に、澱粉王子コーンスターチ社製、エースA80部/スチレン―ブタジエン共重合体ラテックスJSR社製、OJ3000H20部からなる塗被液を両面当たりの乾燥塗工量が1.8g/m2となるように、ゲートロールコーターで塗工、水分が6.0になるように乾燥し、ソフトニップキャレンダー条件を調整、通紙して、坪量36g/m2、王研平滑度が112秒、密度0.720g/cm3、不透明度84.1の印刷用紙を得た。実施例2紙中に含有する割合を二酸化チタン57/シリカ43となるようにして紙料を調製したこと以外は実施例1と同様にして、坪量36g/m2、王研平滑度が120秒、密度0.740g/cm3、不透明度84.6の印刷用紙を得た。実施例3填料として原紙中に25質量含まれるようにして紙料を調製したこと以外は実施例2と同様にして、坪量36g/m2、王研平滑度が133秒、密度0.730g/cm3、不透明度85.0の印刷用紙を得た。実施例4填料として原紙中に20質量含まれるようにして紙料を調製したこと以外は実施例2と同様にして、坪量36g/m2、王研平滑度が112秒、密度0.763g/cm3、不透明度84.1の印刷用紙を得た。実施例5紙中に含有する割合を二酸化チタン88/シリカ12となるようにして紙料を調製したこと以外は実施例1と同様にして、坪量36g/m2、王研平滑度が145秒、密度0.793g/cm3、不透明度86.5の印刷用紙を得た。実施例6LBKPおよびNBKPのカナダ標準濾水度を110mlとした以外は実施例2と同様にして、坪量36g/m2、王研平滑度が135秒、密度0.785g/cm3、不透明度85.8の印刷用紙を得た。実施例7LBKPおよびNBKPのカナダ標準濾水度を290mlとした以外は実施例2と同様にして、坪量36g/m2、王研平滑度が103秒、密度0.725g/cm3、不透明度84.0の印刷用紙を得た。比較例1填料として原紙中に19質量含まれるようにして紙料を調製したこと以外は実施例2と同様にして、坪量36g/m2、王研平滑度が101秒、密度0.789g/cm3、不透明度83.2の印刷用紙を得た。比較例2填料として原紙中に26質量含まれるようにして紙料を調製したこと以外は実施例2と同様にして、坪量36g/m2、王研平滑度が145秒、密度0.705g/cm3、不透明度86.0の印刷用紙を得た。比較例3紙中に含有する割合を二酸化チタン35/シリカ65となるようにして紙料を調製したこと以外は実施例1と同様にして、坪量36g/m2、王研平滑度が130秒、密度0.722g/cm3、不透明度83.5の印刷用紙を得た。比較例4紙中に含有する割合を二酸化チタン95/シリカ5となるようにして紙料を調製したこと以外は実施例1と同様にして、坪量36g/m2、王研平滑度が154秒、密度0.810g/cm3、不透明度88.1の印刷用紙を得た。比較例5LBKPおよびNBKPのカナダ標準濾水度を80mlとした以外は実施例2と同様にして、坪量36g/m2、王研平滑度が150秒、密度0.801g/cm3、不透明度86.1の印刷用紙を得た。比較例6LBKPおよびNBKPのカナダ標準濾水度を330mlとした以外は実施例2と同様にして、坪量36g/m2、王研平滑度が95秒、密度0.717g/cm3、不透明度83.4の印刷用紙を得た。比較例7二酸化チタンの代わりに軽質炭酸カルシウム白石カルシウム社製、PCX-850とした以外は実施例2と同様にして、坪量36g/m2、王研平滑度が118秒、密度0.737g/cm3、不透明度81.7の印刷用紙を得た。比較例8二酸化チタンの代わりに軽質炭酸カルシウム白石カルシウム社製、PCX-850とした以外は実施例5と同様にして、坪量36g/m2、王研平滑度が140秒、密度0.785g/cm3、不透明度82.9の印刷用紙を得た。各実施例および比較例で得られた印刷用紙についてまとめ、また、以下に示す、密度、平滑度、不透明度、表面強度を評価した。その結果を表1に示す。紙中の二酸化チタンとシリカの含有量および比率の測定紙をJISP8251に基づき525°Cで灰化しX線マイクロアナライザー日本電子株式会社X線分析装置JED-2110、走査電子顕微鏡JSM-5200型を用いて各元素の酸化物量として測定することにより求める。紙の密度:JISP8118により測定した。平滑度:JAPANTAPPI紙パルプ試験方法No.5-2空気マイクロメーター型試験器による紙および板紙の平滑度透気度試験方法に従って測定した。不透明度:JISP8149に従って測定した。印刷強度:RI印刷機明製作所製にてオフセットインキT13を用いて測定し、その結果を評価表示した。◎:強度が高く、実用上問題なく、品質も優れている。○:強度が高く、実用上問題ない。△:強度がやや劣り、実用上問題ある。×:強度が著しく劣り、実用上問題であり、品質も著しく劣っている。